(57)【特許請求の範囲】
【請求項１】
少なくとも２本のレールをエンクローズアーク溶接し、溶接部に形成されたビードの止端部、及び前記ビードの不連続部分に超音波ピーニング処理を行うロングレールの製造方法であって、前記超音波ピーニング処理に用いる打撃用部材を、５ｍｍ／秒以上１０ｍｍ／秒以下の速度で前記止端部及び前記不連続部分に沿って３パス以上移動させることを特徴とするロングレールの製造方法。
【請求項２】
前記超音波ピーニング処理を行った後、レール頭部に位置するビードを除去し、かつレール柱部及び足部に位置するビードを除去しないことを特徴とする請求項１に記載のロングレールの製造方法。
【請求項３】
荷重繰り返し回数２００万回での疲労限界が、前記超音波ピーニング処理を行わない非処理材と比較して３０ＭＰａ以上高いことを特徴とする請求項１又は２に記載のロングレールの製造方法。
【発明の詳細な説明】
【技術分野】
【０００１】
本発明は、ロングレール及びその製造方法に関する。特に本発明は、従来と比較して疲労強度が向上したロングレール及びその製造方法に関する。
【背景技術】
【０００２】
レールの中で最も損傷の起こりやすく、保守コストがかかる部分はレールの継目部である。また継目部は列車通過時に生じる騒音・振動の主要な発生源となる。旅客鉄道の高速化や貨物鉄道の高積載化が国内外で進められているため、上記問題点を有するレール継目を溶接によって連続化してロングレールする技術が一般化している。
【０００３】
主なレールの溶接方法の一つに、エンクローズアーク溶接（例えば特許文献１参照）がある。エンクローズアーク溶接は作業者がレールをマニュアルでアーク溶接する方法であり、機動性が高いため、軌道現地での溶接方法として多用されている。エンクローズアーク溶接によって形成されるビードは溶接後に研磨除去される。
【０００４】
一方、列車の通過の際にレールには曲げ荷重が加わり、レール底部には引張応力が生じる。この応力は車輪の通過ごとに発生するため、レールには高い疲労強度が必要となる。レールの溶接部は断面形状や材質の変化が生じる為、他の部分と比較して疲労強度が低下する場合が多い。レールの溶接部の疲労強度を向上させる技術としては、例えば特許文献２のようにショットピーニングを用いる方法やハンマーピーニング、グラインダー処理、ＴＩＧドレッシングを用いる方法がある。
【０００５】
前記ショットピーニングは直径数ｍｍの鋼球を材料に打ち付けて材料表層を塑性変形させて加工硬化させ、残留応力を圧縮化することで疲労強度を向上することができる。しかし、その処理には鋼球を投射、回集、粉塵防止のための大掛かりな設備が必要となり、大型の溶接部には適用が制限される。加えて投射材の摩滅、損壊を補給する必要があり、そのためのランニングコストが必要となる。
また、前記ハンマーピーニングは工具の先端を材料に打撃して溶接部に塑性変形を与えて、圧縮応力を導入するとともに、塑性変形により応力集中を低減することで疲労強度が向上すると言われている。しかし打撃時の振動が大きく、作業者への負担が大きいことに加え、細かいコントロールが難しく、処理むらが生じやすい。例えば非特許文献１によると、処理条件によっては加工によって生じるシワ状の溝部が影響し、疲労強度の向上効果は小さいことが示されている。
【０００６】
また、前記グラインダー処理はビード止端部を滑らかにすることで応力集中を下げることにより、確実な疲労強度の向上効果が期待できるが、削りすぎた場合は溶接部の肉厚が不足して強度低下を招くことから、処理に熟練を要し、作業に長時間を要するという欠点がある。
また、前記ＴＩＧドレッシングは、溶接ビードの止端部をタングステン電極から発生するアークで再溶融させて、滑らかな形状に再凝固させて、応力集中を軽減することにより疲労強度を向上するものである。しかし、レールなどの難溶接材料では高い熟練技能と、厳格な施工管理が必要となる。
【０００７】
【特許文献１】特開平６−２９２９６８号公報
【特許文献２】特開平３−２４９１２７号公報
【非特許文献１】・・・・三木、穴見、谷、杉本、「溶接止端部改良による疲労強度向上」、溶接学会論文集、Vol.17,No.1,P111-119(1999)
【発明の開示】
【発明が解決しようとする課題】
【０００８】
ロングレールの耐久性を向上させる為には、溶接部の疲労強度をさらに向上させることが必要である。また、上述した溶接部の疲労強度を向上させる従来技術であるショットピーニング、ハンマーピーニング、グラインダー処理、ＴＩＧドレッシングに比べてより効果的に疲労強度の向上を実現することが要求される。
【０００９】
本発明は上記のような従来技術の課題を考慮してなされたものであり、その目的は、従来と比較して疲労強度が向上したロングレール及びその製造方法を提供することにある。
【課題を解決するための手段】
【００１０】
レールの溶接部に対して疲労試験を行うと、溶接部に形成されたビードの止端部に疲労亀裂が発生し、この疲労亀裂を起点として破断が生じる。本発明は、ビードの止端部に疲労亀裂が生じにくくすることにより、レールの溶接部の疲労強度を向上させるものである。
【００１１】
すなわち本発明の要旨は以下の通りである。
（１）少なくとも２本のレールをエンクローズアーク溶接し、溶接部に形成されたビードの止端部、及び前記ビードの不連続部分に超音波ピーニング処理を行うロングレールの製造方法であって、前記超音波ピーニング処理に用いる打撃用部材を、５ｍｍ／秒以上１０ｍｍ／秒以下の速度で前記止端部及び前記不連続部分に沿って３パス以上移動させることを特徴とするロングレールの製造方法。
【００１２】
（２）前記超音波ピーニング処理を行った後、レール頭部に位置するビードを除去し、かつレール柱部及び足部に位置するビードを除去しないことを特徴とする上記（１）に記載のロングレールの製造方法。
（３）荷重繰り返し回数２００万回での疲労限界が、前記超音波ピーニング処理を行わない非処理材と比較して３０ＭＰａ以上高いことを特徴とする上記（１）又は（２）に記載のロングレールの製造方法。
【発明の効果】
【００１３】
本発明によれば、ビードの止端部に疲労亀裂が生じにくくすることにより、レールの溶接部の疲労強度を向上させることができる。
【発明を実施するための最良の形態】
【００１４】
まず図１を用いてロングレールの形状について説明する。図１（Ａ）はロングレールの長手方向の側面図であり、図１（Ｂ）は図１（Ａ）のＡ−Ａ´断面図である。本図に示すロングレールは、少なくとも２本のレールをエンクローズアーク溶接することにより製造される。このためロングレールには溶接部１１が含まれる。溶接部１１にはビード１０が形成されている。以下、足部３の裏側をレール足裏３ａとし、表側をレール足表３ｂとする。レール足裏３ａの範囲はレール底面の直線部、レール足表３ｂは足部３の表面側の直線部及び足部３と柱部２の間の曲線部を含むこととする。
【００１５】
図２（Ａ）及び図３（Ａ）は、それぞれロングレールの斜視図である。レールは、車輪との接触が生じるレール上部である頭部１、枕木に接地するレール下部である足部３、頭部１と足部３の中間の垂直部分である柱部２を有する。
【００１６】
列車が通過する際、レールには車輪の通過ごとに曲げ荷重が作用し、レールには引張応力が生じる。レールの残留応力が圧縮応力になっている場合、曲げ荷重によって生じる応力は残留応力によって相殺され、実効応力は小さくなる。逆にレールの残留応力が引張応力になっている場合、実効応力は、曲げ荷重によって生じる応力と残留応力の相乗効果によって大きくなる。
【００１７】
なお、図２（Ａ）及び図３（Ａ）において、足部３及び頭部１は長手方向に切断されており、ビード１０の断面が示されている。
【００１８】
図２（Ｂ）は図２（Ａ）の足部３の長手方向の断面を示す図であり、図３（Ｂ）は図３（Ａ）の足部３の長手方向の断面を示す図である。エンクローズアーク溶接において、ビード１０の表面には、止端部１０ａすなわちビード１０とレール本体の境界部分、及び不連続部分１０ｂすなわちビード１０内における境界部分が形成されている。車輪の通過によって生じる応力はビード１０の止端部１０ａ及び不連続部分１０ｂに集中する。このため、エンクローズアーク溶接によって製造されたロングレールの疲労破壊は、足部３のビード１０の止端部１０ａ又は不連続部分１０ｂを起点にする場合がほとんどである。特に溶接部１１のうち足表３ｂは、部位ごとの熱履歴の差に起因して、残留応力が引張応力になっているため、足表３ｂに位置するビード１０の止端部１０ａの表面は、破壊起点になりやすい。
【００１９】
以上のことから、エンクローズアーク溶接によって製造されたロングレールの溶接部１１の疲労強度を向上させる為には、足部３のビード１０の止端部１０ａ及び不連続部分１０ｂの表面の疲労強度を増加させて亀裂を入りにくくすること、足部３の止端部１０ａ及び不連続部分１０ｂへの応力集中を緩和すること、並びに足部３の止端部１０ａ及び不連続部分１０ｂの残留応力を中立又は圧縮方向にすること、の３点が効果的である。
【００２０】
パーライト組織のラメラー構造はセメンタイトラメラーとフェライトラメラーの層状構造となっている。ラメラー間隔は試料を鏡面研磨した後、１〜１０％硝酸アルコール溶液（ナイタール）などでラメラー構造を現出させることで観察することができる。本発明においてラメラー間隔は、図１１に示すように、継手の長手方向を含みビード方向に直角な断面内において測定する。ラメラー間隔Ｌは図１２のＡ部断面の拡大図に示すように、セメンタイトラメラー５０もしくはフェライトラメラー５２の中心間隔である。ラメラーの向きと表面４０の角度θは、図１２に示すように、測定部位におけるラメラー方位と、測定部位に最も近い表面に平行な線との角度として測定する。
【００２１】
ビード１０の止端部１０ａの表面の疲労強度を増加させる為には、これらの部分の表面から５０μｍ以内の組織が含んでいるパーライトの６０％以上のラメラ−を、止端部１０ａの表面に対して垂直な断面（例えばレールの長手方向の断面）において表面に対して±４５°以下の角度にすることが有効である。これは、一般的なパーライトのラメラーの配向方向がランダムであるのに対して、パーライトの半分以上のラメラーの配向方向が、応力が加わる方向に対して直角に近くなり、組織の強度に異方性を持たせることができるためである。なお、ビード１０の止端部１０ａの表面から５０μｍ以内の組織は、ほとんどがパーライトであるが、初析フェライトや残留している場合や、溶接金属が止端部１０ａにかぶっている場合はフェライトまたはベイナイトが含まれる場合もある。
【００２２】
この場合、止端部１０ａ及び不連続部分１０ｂの表面から５０μｍ以内に位置するパーライトの４０％以上のラメラーを表面に対して±１５°以下の角度にすると、特に疲労強度が向上する。
また、止端部１０ａ及び不連続部分１０ｂの表面から５０μｍ以内のパーライトの１０％以上のラメラー間隔（隣り合う２つのフェライト相の中心間隔）が７０ｎｍ以下である場合も硬度が上昇する（例えばＨｖ５０以上）為、特に疲労強度が向上する。この場合、止端部１０ａ及び不連続部分１０ｂの表面から５０μｍ以内に位置するパーライトの５％以上のラメラー間隔が５０ｎｍ以下である場合、さらに疲労強度が向上する。
【００２３】
止端部１０ａ及び不連続部分１０ｂへの応力集中を緩和するためには、止端部１０ａ及び不連続部分１０ｂの断面の曲率半径を１．５ｍｍ以上にして止端部１０ａ及び不連続部分１０ｂの表面形状を滑らかにすることが有効である。
【００２４】
止端部１０ａ及び不連続部分１０ｂの表面を上記した組織にし、止端部１０ａ及び不連続部分１０ｂの断面の曲率半径を上記した値にし、かつ、止端部１０ａ及び不連続部分１０ｂの残留応力を中立又は圧縮方向にする方法としては、止端部１０ａ及び不連続部分１０ｂに超音波ピーニング処理（ＵＩＴ：Ultrasonic Impact Treatment）を行う方法がある。これにより、荷重繰り返し回数２００万回での溶接部の疲労限界を、非処理材と比較して５０ＭＰａ以上増加させ、３００ＭＰａ以上にすることができる。なお、超音波ピーニング処理を行う領域は、柱部２及び足部３に位置する止端部１０ａ及び不連続部分１０ｂの全部であってもよいが、一部であっても良い。後者の場合、少なくとも足部３に位置する止端部１０ａ及び不連続部分１０ｂの全部を含む必要がある。
【００２５】
超音波ピーニング処理は、打撃用部材（例えばピン形状）を振幅１０μｍ〜１００μｍ、周波数１５ｋＨｚ以上（好ましくは２０ｋＨｚ）で振動させ、この打撃用部材の先端で被処理部の表面を打撃する処理である。超音波ピーニング処理は、一回一回の打撃エネルギーはハンマーピーニングより小さくショットピーニングより大きい。また、超音波ピーニング処理は非常に多くの回数の打撃を表面に与える。このため、超音波ピーニング処理を行うことにより、ハンマーピーニング及びショットピーニングにはない効果を得ることができる。
【００２６】
なお、超音波ピーニング処理の周波数が２０ｋＨｚ未満の場合（特に１５ｋＨｚ未満の場合）、振動周波数が可聴音域になる為、作業者や環境への影響が生じる。超音波ピーニング処理の周波数は高くなるほど加工エネルギーが大きくなるため好ましいが、超音波ピーニング処理の工具の製造費用を考えると、６０ｋＨｚが上限になる。
【００２７】
また、超音波ピーニング処理の振幅が１０μｍ未満の場合、加工エネルギーが小さくなり処理時間が長くなる為、好ましくない。また振幅が１００μｍ超の場合、超音波ピーニング処理の工具が大型化し、また処理効率の向上も多くない為、好ましくない。
【００２８】
超音波ピーニング処理により上記した効果を得るためには、打撃用部材を、５ｍｍ／秒以上２０ｍｍ／秒以下の速度で止端部１０ａに沿って少なくとも３パス以上移動させるのが好ましい。２パス以下の場合、処理が不十分な部分（例えばビード１０とレール本体の境界線が残存する領域）が残ってしまい、この不十分な部分を起点として疲労亀裂が生じる可能性がある。なお、超音波ピーニング処理のパス回数が６回までは、回数を増やすごとに疲労強度が増加するが、７回以上にしても疲労強度はほとんど増加しない。このため、超音波ピーニング処理のパス回数は６回以下であるのが好ましい。
【００２９】
また打撃用部材の直径は２ｍｍ以上５ｍｍ以下であるのが好ましい。打撃用部材の直径が２ｍｍ未満である場合は１パスにおける加工面積が小さくなり、止端部１０ａの断面の曲率半径を１．５ｍｍ以上にすることが難しくなる。一方、打撃用部材の直径が５ｍｍ超の場合は、加工エネルギーが分散されて処理効率が低下してしまう為、好ましくない。
【００３０】
また打撃用部材の先端の曲率半径は１ｍｍ以上４ｍｍ以下であるのが好ましい。曲率半径が１ｍｍ未満の場合は、止端部１０ａの断面の曲率半径を１．５ｍｍ以上にすることが難しくなる。また、打撃用部材の先端の曲率半径が４ｍｍ超の場合、止端部１０ａの表面を滑らかにするために必要な処理面積が広がってしまい、処理効率が低下してしまう為、好ましくない。
【００３１】
なお、ビード１０の止端部１０ａ及び不連続部分１０ｂに超音波ピーニング処理を行うと、ビード１０を除去しなくても、超音波ピーニング処理をせずにビード１０をグラインダー等で除去する従来方法と比較して溶接部１１の疲労強度が高くなる。超音波ピーニング処理を行う為に必要な労力及び技能レベルは、ビード１０をグラインダー等で研磨除去するために必要な労力及び技能レベルと比較して低くてすむ。また超音波ピーニング処理を溶接直後に行う必要がない。従来、エンクローズアーク溶接は作業時間を確保できない線区では適用が制限されてきたが、本発明によってこの制限を緩和することが出来る。
【００３２】
超音波ピーニングを行う温度について以下に説明する。鋼材温度が５００℃以上では鋼材の降伏点が極端に低く、超音波ピーニング処理によって著しく深い凹みが生じ、溶接部の応力集中が大きくなる。また、高温では回復現象が起こるため、加工による残留応力の圧縮化効果は得られない。温度の低下とともに鋼材の降伏点は回復し、３００℃以下では室温の状態の８０％〜９０％、１００℃では室温の状態の９０％以上となり、回復現象も起きにくくなる。したがって必要以上に深い凹みの発生を避け、残留応力の圧縮化効果を得るためには材料温度は３００℃以下、さらに望ましくは、１００℃以下で処理を行うことが望ましい。
一方、鋼材温度がさらに低下するに従って、鋼材の靭性、延性は低下していく。このため、周囲温度が−２０℃を下回ると、超音波ピーニング処理部に加工による亀裂発生の懸念があるため、−２０℃以上の温度で処理を行うことが望ましい。
【００３３】
疲労強度の評価試験は３点曲げ方式で行った。１ｍの距離でセットした台座の中心に１．５ｍに切断したレール溶接部を正立させた姿勢で置き、その中心部にレール頭部から押し治具で荷重を与えた。台座および押し治具のレールに接する部位の曲率半径は１００ｍｍＲとした。付与する荷重はレール足裏に歪ゲージを接着し、その指示値が設定応力となるように調整した。試験応力は最低応力を３ｋｇｆ/ｍｍ２とし、試験する応力範囲に応じて最大応力を設定した。
荷重繰返し速度は５Ｈｚとし、溶接部が破断した時点で試験を終了した。また、荷重繰返し回数が２００万回まで非破断であった場合は、そこで試験を終了した。
【実施例】
【００３４】
（参考例）
まず参考例について説明する。テルミット溶接法を用いてロングレールを製造し、このロングレールの溶接部に形成されたビードの止端部に、上記した条件で超音波ピーニング処理を行うことにより、複数の試料を作製した。複数の試料相互間は、超音波ピーニング処理の処理回数が異なっているが、他の作製条件は同じである。また、比較例として溶接まますなわち超音波ピーニング処理を行わないロングレールを作製した。
【００３５】
図４（Ａ）は、超音波ピーニング処理のパス回数が３回の試料における、ビード止端部の組織を示す断面ＳＥＭ写真であり、図４（Ｂ）は図４（Ａ）のビード止端部の表面部分を拡大した断面ＳＥＭ写真である。この断面は、ビード止端部の表面に対して垂直な断面であり、レールの長手方向の断面である。本図から明らかなように、超音波ピーニング処理を所定量以上行うことにより、ビード止端部の表面部分の組織がパーライトとなり、該パーライトの多くのラメラーが表面に対して±４５°以下の角度になった。
【００３６】
また、超音波ピーニング処理のパス回数が５回である試料１、及びパス回数が３回である試料２それぞれで、ビード止端部の表面から深さ５０μｍの範囲内において、ラメラー配向角度が±４５°以下及び±１５°以下の角度となっている領域それぞれの厚みを測定し（表１）、かつラメラー間隔が１００ｎｍ以下、７０ｎｍ以下、及び５０ｎｍ以下となっている領域それぞれの厚みを測定した（表２）。これらの測定には断面ＳＥＭ写真を用いた。なお、各表は、それぞれの領域の厚みが深さ５０μｍの範囲内でどの程度の割合を占めるかを示す数値も含んでいる。
【００３７】
【表１】
0005454658.tif 000002
【００３８】
【表２】
0005454658.tif 000003
【００３９】
試料１において、ラメラー配向角度が±４５°以下及び±１５°以下の角度となっている領域の厚みは、それぞれ４０μｍ及び３０μｍであり、試料２において、ラメラー配向角度が±４５°以下及び±１５°以下の角度となっている領域の厚みは、それぞれ３３μｍであった。
【００４０】
また、試料１において、ラメラー間隔が１００ｎｍ以下、７０ｎｍ以下、及び５０ｎｍ以下となっている領域の厚みは、それぞれ９μｍ、８μｍ、及び５μｍであり、試料２において、ラメラー間隔が１００ｎｍ以下、７０ｎｍ以下、及び５０ｎｍ以下となっている領域の厚みは、それぞれ２５μｍ、２０μｍ、及び１８μｍであった。
【００４１】
また、試料１の硬度、残留応力、加工深さ、及び疲労強度は、Ｈｖ４１０、１８０〜２００ＭＰａ、１００〜２００μｍ、及び３００ＭＰａであり、試料２の硬度、残留応力、加工深さ、及び疲労強度は、Ｈｖ５２０、１８０〜２００ＭＰａ、１００〜２００μｍ、及び３００ＭＰａであった。
【００４２】
図５は、ビード止端部の表面から深さ５０μｍの範囲に位置するパーライトにおいて、ラメラー配向角度が±４５°以下の角度となっている組織の比率及び±１５°以下の角度となっている組織の比率と、超音波ピーニング処理のパス回数との関係を示すグラフである。上記した組織の比率は、断面ＳＥＭ写真を目視で観察することにより算出した。
【００４３】
超音波ピーニング処理のパス回数が２回以下の場合は、ラメラー配向角度が±４５°以下の角度となっている組織の比率は６０％未満であり、またラメラー配向角度が±１５°以下の角度となっている組織の比率は４０％未満であった。これに対し、パス回数が３回以上になった場合、ラメラー配向角度が±４５°以下の角度となっている組織の比率は７０％以下になった。特にラメラー配向角度が±１５°以下の角度となっている組織の比率は６５％前後と、急激に上昇した。
【００４４】
これらのことから、超音波ピーニング処理を一定以上行うことにより、ビード止端部の表面から深さ５０μｍの範囲に位置するパーライトにおいて、パーライトの６０％以上のラメラーを表面に対して±４５°以下の角度にし、かつ４０％以上のラメラーを表面に対して±１５°以下の角度にできることが示された。
【００４５】
図６は、ビード止端部の表面から深さ５０μｍの範囲に位置するパーライトにおいて、ラメラー間隔が１００ｎｍ以下、７０ｎｍ以下、及び５０ｎｍ以下となっている領域の比率と、超音波ピーニング処理のパス回数との関係を示すグラフである。上記した組織の比率は、断面ＳＥＭ写真を目視で観察することにより算出した。
【００４６】
超音波ピーニング処理のパス回数が２回以下の場合、ラメラー間隔が１００ｎｍ以下、７０ｎｍ以下、及び５０ｎｍ以下となっている領域の比率は、それぞれ２０％未満、８％未満、及び５％未満であった。これに対し、パス回数が３回以上になった場合、ラメラー間隔が１００ｎｍ以下、７０ｎｍ以下、及び５０ｎｍ以下となっている領域の比率は、それぞれ４５％超、３５％超、及び２５％超であった。
【００４７】
これらのことから、超音波ピーニング処理を一定以上行うことにより、ビード止端部の表面から深さ５０μｍの範囲に位置するパーライトの１０％以上を、ラメラー間隔が７０ｎｍ以下にし、かつ５％以上をラメラー間隔が５０ｎｍ以下にできることが示された。
【００４８】
図７（Ａ），（Ｂ），（Ｃ）は、ビード止端部の表面下５０μｍのビッカース硬度Ｈｖ（図７（Ａ））、ビード止端部の表面のレール長手方向の残留応力（図７（Ｂ））、及びビード止端部の加工深さ（図７（Ｃ））それぞれが超音波ピーニング処理のパス回数によってどのように変化するかを示すグラフである。ビッカース硬度Ｈｖ測定時の押下力は１００Ｎであり、残留応力は歪ゲージを用いた切り出し法により測定した。また加工深さは、超音波ピーニング処理によって形成された凹みの深さであり、加工深さが深いとビード止端部の曲率半径が大きくなり、かつ滑らかになる。
【００４９】
超音波ピーニング処理のパス回数が６回以下の場合は、パス回数が増加するにつれてビッカース硬度Ｈｖが増加し、残留応力が引張方向から圧縮方向に変化し、かつ加工深さが大きくなっていた。そしてビード止端部の曲率半径は１．５ｍｍ以上になった。しかしパス回数が７回以上になっても６回の場合と比較してビッカース硬度、残留応力、及び加工深さのいずれも変化がほとんど無かった。
【００５０】
図８は、ロングレールの溶接部の疲労試験結果を示すグラフであり、縦軸に応力振幅を、横軸に破断回数を示している。溶接方法はテルミット溶接である。超音波ピーニング処理のパス回数が６回以下の場合は、いずれの応力振幅においても破断回数は増加しているが、パス回数が７回を超えても破断回数の増加はほとんどなかった。具体的には、比較例すなわち超音波ピーニング処理を行わない試料における溶接部の２００万回疲労強度は２３０ＭＰａであったのに対して、超音波ピーニング処理のパス回数が１回、３回、６回、及び１２回それぞれの試料における溶接部の２００万回疲労強度は、それぞれ２４０ＭＰａ、２７０ＭＰａ、３００ＭＰａ、及び３０５ＭＰａであった。
【００５１】
このことから、テルミット溶接法を用いて製造されたロングレールにおいて、溶接部のビード止端部に所定量以上の超音波ピーニング処理を行うことにより、ビード止端部の表面から５０μｍ以内の組織がパーライトを含み、該パーライトの６０％以上のラメラーが前記表面に対して±４５°以下の角度を成すようになり、レール長手方向の応力が中立又は圧縮方向になり、かつビード止端部の曲率半径が１．５ｍｍ以上になることが示された。その結果、溶接部の疲労強度が向上することが示された。また、超音波ピーニング処理のパス回数が３回を超えると比較例すなわち非処理材と比較して２００万回疲労強度が３０ＭＰａ以上増加し、６回を超えると非処理材と比較して２００万回疲労強度が６０ＭＰａ以上増加することが示された。
【００５２】
（実施例１）
エンクローズアーク溶接法を用いてロングレールを製造し、このロングレールの溶接部に形成されたビードの止端部及び不連続部分に、上記した条件で超音波ピーニング処理を行うことにより、複数の試料を作製した。複数の試料相互間は、超音波ピーニング処理の処理回数が異なっているが、他の条件は同じである。また、比較例として、超音波ピーニング処理を行わずにビードを除去したロングレールを作製した。
【００５３】
図９は、ロングレールの溶接部の疲労試験結果を示すグラフであり、縦軸に応力振幅を、横軸に破断回数を示している。超音波ピーニング処理のパス回数が６回以下の場合は、いずれの応力振幅においても破断回数は増加しているが、パス回数が７回を超えても破断回数の増加はほとんどなかった。また、比較例における溶接部の２００万回疲労強度は２８０ＭＰａであったのに対して、超音波ピーニング処理のパス回数が１回、３回、６回、及び１２回それぞれの試料における溶接部の２００万回疲労強度は、それぞれ２９０ＭＰａ、３２０ＭＰａ、３６０ＭＰａ、及び３７５ＭＰａであった。
【００５４】
このことから、エンクローズアーク溶接法を用いて製造されたロングレールにおいて、溶接部のビード止端部及び不連続部分に所定量以上の超音波ピーニング処理を行うことにより、参考例と同様の作用によりロングレールの溶接部の疲労強度が向上することが示された。また、超音波ピーニング処理のパス回数が３回を超えると比較例すなわち非処理材と比較して２００万回疲労強度が３０ＭＰａ以上増加し、６回を超えると非処理材と比較して２００万回疲労強度が８０ＭＰａ以上増加することが示された。また、ビードを除去する労力と比較して超音波ピーニング処理を行う労力は小さかった。
【００５５】
（実施例２）
エンクローズアーク溶接法を用いてロングレールを製造し、このロングレールの溶接部に形成されたビードの止端部及び不連続部分に、上記した条件で超音波ピーニング処理（ＵＩＴ処理）を３パス行い、さらにビードを研磨除去した。また、比較例として、エンクローズアーク溶接法を用いてロングレールを製造し、このロングレールの溶接部に形成されたビードをそのまま残した試料と、ビードをグラインダーで研磨除去した試料をそれぞれ作製した。
【００５６】
図１０は、これらの試料における溶接部の疲労試験結果を示すグラフである。なお、比較のために、実施例１のパス回数が３回の試料における溶接部の疲労試験結果も示す。エンクローズアーク溶接法において、ビードを除去した試料は、ビードを除去しない試料と比較して溶接部の疲労強度は高い。しかし、ビードの止端部及び不連続部分に超音波ピーニング処理を行うと、ビードを除去しなくても、ビードを除去した場合と比較して疲労強度を高くなることが示された。なお、ビードの止端部及び不連続部分に超音波ピーニング処理を行ったうえでビードを研磨除去した場合、疲労強度が少し向上した。
【００５７】
（実施例３）
表３は、エンクローズアーク溶接法を用いて製造されたロングレールに本発明を適用した場合（参考例Ａ１〜Ａ２１、発明例Ａ２２〜Ａ２４）と適用しなかった場合（比較例Ａ１〜Ａ１０）の２００万回疲労限界（ＭＰａ）を示している。参考例Ａ１〜Ａ２１、発明例Ａ２２〜Ａ２４は、いずれも２００万回疲労限界が３１０ＭＰａ以上であった。以下、詳細に説明するが、この説明において、組織、ラメラ−比率、及びパーライト比率は、ビード止端部の表面から５０μｍ以内の組織を見た結果である。
【００５８】
【表３】
0005454658.tif 000004
【００５９】
詳細には、参考例Ａ１〜Ａ３は、表面とパーライトラメラーの角度が±４５°以下の組織が６０％以上であるため、２００万回疲労限界が３１０ＭＰａとなった。
また、参考例Ａ４〜Ａ６は、表面とパーライトラメラーの角度が±４５°以下の組織が６０％以上であり、かつ表面とパーライトラメラーの角度が±１５°以下の組織が４０％以上であるため、２００万回疲労限界が３１０ＭＰａとなった。
【００６０】
また、参考例Ａ７〜Ａ９は、表面とパーライトラメラーの角度が±４５°以下の組織が６０％以上であり、かつラメラー間隔が７０ｎｍ以下のパーライトが１０％以上であるため、２００万回疲労限界が３１５ＭＰａとなった。
また、参考例Ａ１０〜Ａ１２は、表面とパーライトラメラーの角度が±４５°以下の組織が６０％以上であり、かつラメラー間隔が５０ｎｍ以下のパーライトが５％以上であるため、２００万回疲労限界が３２０ＭＰａとなった。
【００６１】
また、参考例Ａ１３〜Ａ１５は、表面とパーライトラメラーの角度が±４５°以下の組織が６０％以上であり、かつビード止端部の曲率半径が１．５ｍｍ以上であるため、２００万回疲労限界が３１５ＭＰａ以上となった。
【００６２】
また、参考例Ａ１６〜Ａ１８は、表面とパーライトラメラーの角度が±４５°以下の組織が６０％以上であり、かつビード止端部の残留応力が中立又は圧縮方向であるため、２００万回疲労限界が３２０ＭＰａ以上となった。
【００６３】
また、参考例Ａ１９〜Ａ２１は、表面とパーライトラメラーの角度が±４５°以下の組織が６０％以上であり、パーライトラメラーの角度が±１５°以下の組織が４０％以上であり、ラメラー間隔が７０ｎｍ以下のパーライトが１０％以上であり、ラメラー間隔が５０ｎｍ以下のパーライトが５％以上であり、ビード止端部の曲率半径が１．５ｍｍ以上であり、かつビード止端部の残留応力が中立又は圧縮方向であるため、２００万回疲労限界が３５０ＭＰａ以上となった。
【００６４】
また、上記した参考例Ａ１〜Ａ２１は、レール柱部及び足部のビードを除去していたが、本発明例Ａ２２〜Ａ２４に示すように、表面とパーライトラメラーの角度が±４５°以下の組織が６０％以上であり、パーライトラメラーの角度が±１５°以下の組織が４０％以上であり、ラメラー間隔が７０ｎｍ以下のパーライトが１０％以上であり、ラメラー間隔が５０ｎｍ以下のパーライトが５％以上であり、ビード止端部の曲率半径が１．５ｍｍ以上であり、かつビード止端部の残留応力が中立又は圧縮方向である場合は、レール柱部及び足部のビードを除去しなくても、２００万回疲労限界が３３０ＭＰａ以上となった。
【００６５】
これに対し、比較例Ａ１はビート止端部の組織がパーライトではなくベイナイトである為、超音波ピーニング処理を行ったにもかかわらず、２００万回疲労限界が２３０ＭＰａであった。また、比較例Ａ２〜Ａ８は、表面とパーライトラメラーの角度が±４５°以下の組織が５０％以下であるため、超音波ピーニング処理を行ったにもかかわらず、２００万回疲労限界が２２５ＭＰａ以下であった。また、比較例Ａ９は、表面とパーライトラメラーの角度が±４５°以下の組織が３０％であるため、超音波ピーニング処理を行い、かつレール柱部及び足部のビードを除去したにもかかわらず、２００万回疲労限界が２８０ＭＰａであった。また比較例１０はピーニング処理の周波数（振動数）が超音波領域未満であり、かつ打撃用部材の先端径が小さかった為、２００万回疲労限界が２８０ＭＰａとなった。
【００６６】
このことから、エンクローズアーク溶接法を用いて製造されたロングレールにおいて、ビード止端部の表面から５０μｍ以内の組織がパーライトを含み、該パーライトの６０％以上のラメラーが前記表面に対して±４５°以下の角度を成すようになると、溶接部の疲労強度が向上することが示された。また、さらに、ラメラー間隔が７０ｎｍ以下の組織の割合が１０％以上になると、溶接部の疲労強度がさらに向上することが示された。また、さらに、ラメラー間隔が５０ｎｍ以下の組織の割合が５％以上になると、溶接部の疲労強度がさらに向上することが示された。また、レール長手方向の応力が中立又は圧縮方向になると、溶接部の疲労強度がさらに向上することが示された。またビード止端部の曲率半径が１．５ｍｍ以上になると、溶接部の疲労強度がさらに向上することが示された。
【００６７】
（実施例４）
表４は、エンクローズアーク溶接法を用いて製造されたロングレールのビード止端部に超音波ピーニング処理を行い、かつレール頭部のビードを除去して、柱部及び足部のビードを除去しなかった場合（発明例、参考例）と、超音波ピーニング処理を行わずにレールのビードを除去した場合（比較例）の２００万回疲労限界の値を示す表である。なお２００万回疲労限界の値は、ＵＩＴ非処理、ビード除去した比較例Ｂ1の２００万回疲労限界の値（２８０ＭＰａ）との差で示している。
【００６８】
【表４】
0005454658.tif 000005
【００６９】
参考例Ｂ１、発明例Ｂ２、参考例Ｂ３、発明例Ｂ４〜Ｂ５は、ビード止端部に超音波ピーニング処理を行ったため、レール柱部及び足部のビードを除去しなかったにも関わらず、非処理材と比較して２００万回疲労限界が４０ＭＰａ以上向上した。特に発明例Ｂ２，Ｂ４は、打撃用部材の移動速度が５ｍｍ／秒以上２０ｍｍ／秒以下であるため、非処理材と比較して２００万回疲労限界が５０ＭＰａ以上向上した。
【００７０】
これに対し、比較例Ｂ１〜Ｂ３は超音波ピーニング処理を行わなかった為、レール頭部、柱部及び足部のビードを除去した場合（比較例Ｂ１）、レール柱部及び足部のビードを除去した場合（比較例Ｂ２）、及びレール頭部のビードを除去した場合（比較例Ｂ３）それぞれの場合において、非処理材と比較して２００万回疲労限界の向上が見られなかった。
【００７１】
（実施例５）
表５は様々な疲労強度改善方策をレールのエンクロ−ズアーク溶接部に適用した場合の疲労試験の結果と処理時間を示したものである。なお２００万回疲労限界の値はＵＩＴ非処理、ビード除去した比較例Ｃ４の２００万回疲労限界の値（２８０ＭＰａ）との差で示している。
比較例Ｃ４は、ビード１０をグラインディングによって滑らかに除去した例であり、前述の実施例４の比較例Ｂ１と同じものである。研磨工具は小型のディスクグラインダーを用いた。エンクローズアーク溶接のビードは幅２０ｍｍ、厚さ５ｍｍ程度であり、処理作業には３０分以上を要する。鉄道でのレール溶接で標準工法とされているが、列車通過の間合いで行われるレール溶接は作業時間の制約が厳しく、この研磨作業の時間を短縮できることが望ましい。
比較例Ｃ６は、溶接ままの状態であり、溶接ビードをそのまま残した継手である。疲労強度は標準工法である比較例Ｃ４のグラインディング材より２０ＭＰａ程度低い。
【００７２】
【表５】
0005454658.tif 000006
【００７３】
比較例Ｃ１はショットピーニングの適用例である。ショット材は直径１ｍｍφ、硬度Ｈｖ５００の鋼球を用いた。処理範囲は、長手方向には溶接部の両側を各１００ｍｍ、全幅で２００ｍｍとし、ショット材をレール足表部３ｂ、柱部２に投射した。処理時間は、レール片側ずつを各１０分間ずつとした。ショット材の噴射量は約０．５ｋｇ／秒、ショット材の鋼材への衝突速度は５ｍ／秒とした。この結果、疲労強度は非処理材に比べて約３６ＭＰａ向上した。しかしレール現地溶接には大掛かりなショットピーニング装置を搬入することは難しく、その工業化は難しいと思われる。
【００７４】
比較例Ｃ２、Ｃ３はハンマーピーニングを適用した例である。ハンマーピーニングの動力として圧縮空気を用い、打撃頻度は毎秒４０回とした。工具の移動速度は２０ｍｍ／秒とした。
比較例Ｃ２は、鋼材表面に打撃される工具の先端曲率が１５ｍｍφの工具を用い、ビード１０の止端部を集中的にハンマーピーニングした例である。加工は同じ位置を１０パス繰り返した。加工部の凹みは深い部分ではレール母材表面から１．４ｍ程度あり、疲労強度は非処理材に比較してむしろ低下した。
【００７５】
比較例Ｃ３はビード１０の止端部から長さ方向に１０ｍｍの範囲で足表、足裏にハンマーピーニングした例である。工具先端の曲率半径を４ｍｍφの工具を使い、凹みが大きくならないように、エア圧力を下げて（５ｂａｒ）丹念に処理した。疲労強度は比較材としたグラインディング処理の比較例Ｃ４と同等であった。
比較例Ｃ５は、ビード１０の止端部をＴＩＧ溶接機により幅約５ｍｍの範囲で再溶融させて、滑らかな形状に再凝固させた例である。疲労強度は比較材としたグラインディング処理の比較例Ｃ４と同等であった。しかし遅れ割れ防止のために４００℃に予熱する必要があり、そのために２０分を要した。
【００７６】
発明例Ｃ１はビード止端部に超音波ピーニングを適用した例で、処理条件は発明例Ａ２３と同様の条件を適用したものであるが、短時間の処理で効率的に疲労性能の改善が得られた。
以上、超音波ピーニングは、他の疲労強度改善方法より効率的で効果的に疲労強度の向上が得られることが示された。
【図面の簡単な説明】
【００７７】
【図１】ロングレールの長手方向の側面図。
【図２】（Ａ）はロングレールの斜視図、（Ｂ）は足部３の長手方向の断面を示す図。
【図３】（Ａ）はロングレールの斜視図、（Ｂ）は足部３の長手方向の断面を示す図。
【図４】参考例であり、（Ａ）は超音波ピーニング処理のパス回数が３回の試料における、ビード止端部の組織を示す断面ＳＥＭ写真、（Ｂ）は（Ａ）のビード止端部の表面部分を拡大した断面ＳＥＭ写真。
【図５】参考例であり、ラメラー配向角度が±４５°以下の角度となっている組織の比率及び±１５°以下の角度となっている組織の比率と、超音波ピーニング処理のパス回数との関係を示すグラフ。
【図６】参考例であり、ビード止端部の表面から深さ５０μｍの範囲に位置するパーライトにおいて、ラメラー間隔が１００ｎｍ以下、７０ｎｍ以下、及び５０ｎｍ以下となっている領域の比率と、超音波ピーニング処理のパス回数との関係を示すグラフ。
【図７】参考例であり、ビード止端部の表面下５０μｍのビッカース硬度Ｈｖ（（Ａ））、ビード止端部の表面のレール長手方向の残留応力（（Ｂ））、及びビード止端部の加工深さ（（Ｃ））それぞれが超音波ピーニング処理のパス回数によってどのように変化するかを示すグラフ。
【図８】参考例であり、テルミット溶接法を用いたロングレールの溶接部の疲労試験結果を示すグラフ。
【図９】実施例１において溶接部の疲労試験結果を示すグラフ。
【図１０】実施例２において溶接部の疲労試験結果を示すグラフ。
【図１１】ラメラー間隔及びラメラーの角度の測定方法を説明するための図。
【図１２】図１１のＡ部の拡大図。
【符号の説明】
【００７８】
１…レールの頭部、２…レールの柱部、３…レールの足部、３ａ…レール足裏、３ｂ…レール足表、１０…ビード、１０ａ…止端部、１０ｂ…不連続部分、１１…溶接部
【図１】
0005454658.tif 000007
【図２】
0005454658.tif 000008
【図３】
0005454658.tif 000009
【図５】
0005454658.tif 000010
【図６】
0005454658.tif 000011
【図７】
0005454658.tif 000012
【図８】
0005454658.tif 000013
【図９】
0005454658.tif 000014
【図１０】
0005454658.tif 000015
【図１１】
0005454658.tif 000016
【図１２】
0005454658.tif 000017
【図４】
0005454658.tif 000018